(57)【要約】【課題】使用者に安心感を与えることができる吸収性物品用の不織布を提供する。【解決手段】吸収性物品用の不織布は、オーガニックコットン繊維１０と、熱可塑性の合成繊維１２と、を含む。オーガニックコットン繊維１０は、不織布内で複数の繊維塊１１を形成している。オーガニックコットン繊維１０の表面は石油由来の油剤によってコーティングされていない。【選択図】図３
2018192323.tif 000002
【特許請求の範囲】
【請求項１】
オーガニックコットン繊維と、熱可塑性の合成繊維と、を含み、
前記オーガニックコットン繊維は、前記不織布内で複数の繊維塊を形成しており、
前記オーガニックコットン繊維の表面は石油由来の油剤によってコーティングされていない、吸収性物品用の不織布。
【請求項２】
前記合成繊維は、植物由来の油剤によってコーティングされている、請求項１に記載の吸収性物品用の不織布。
【請求項３】
前記繊維塊の表面は植物由来の油剤によってコーティングされている、請求項１又は２に記載の吸収性物品用の不織布。
【請求項４】
前記不織布全体の重量に対する前記オーガニックコットン繊維の重量は、２％〜５０％の範囲である、請求項１から３のいずれか１項に記載の吸収性物品用の不織布。
【請求項５】
前記繊維塊の周りに、前記繊維塊及び前記合成繊維の密度よりも小さい密度を有する領域が形成されている、請求項１から４のいずれか１項に記載の吸収性物品用の不織布。
【請求項６】
前記オーガニックコットン繊維は、前記合成繊維に熱融着されていない、請求項１から５のいずれか１項に記載の吸収性物品用の不織布。
【請求項７】
前記複数の繊維塊は、前記不織布の厚み方向において、前記不織布の中央部に偏って設けられている、請求項１から６のいずれか１項に記載の吸収性物品用の不織布。
【請求項８】
前記オーガニックコットン繊維は、前記合成繊維の平均繊維長よりも短い平均繊維長を有する、請求項１から７のいずれか１項に記載の吸収性物品用の不織布。
【発明の詳細な説明】
【技術分野】
【０００１】
本発明は、オーガニックコットン繊維を含む吸収性物品用の不織布に関する。
【背景技術】
【０００２】
特許文献１は、疎水性合成繊維と親水性繊維とを含む不織布を備えた吸収性物品を開示している。親水性繊維は、天然セルロース繊維、例えばコットンやレーヨンである。親水性繊維の少なくとも一部は、集合体となってシート内に分散している。集合体（繊維塊）を構成する親水性繊維の少なくとも一部は疎水性繊維の表面に融着されている。また、疎水性繊維の表面を界面活性剤などで被覆して、親水性を付与することも行われている。界面活性剤は、一般に石油由来の油剤が利用されることが多い。
【先行技術文献】
【特許文献】
【０００３】
【特許文献１】特開２００２−６５１号
【発明の概要】
【発明が解決しようとする課題】
【０００４】
近年、自然環境を保護するという意識の高まり、及び肌に優しい素材を使用したいという意識の高まりから、使用者は、無農薬栽培された自然由来の素材に対する関心を高めている。特に乳幼児に使用する使い捨ておむつのような吸収性物品に対して肌に優しい素材を使いたいというニーズが高まっている。このような観点から、本願の発明者は、吸収性物品に含まれる親水性繊維（天然セルロース繊維）として、オーガニックコットン繊維を利用することを考慮した。
【０００５】
コットン繊維は、疎水性合成繊維と比較すると、水分を吸湿し易いため、コットン繊維の周りの領域からコットン繊維塊に水分を引き込む作用を有する。またコットン繊維塊にある程度の水分が保持されると、当該水分の一部は外部へ放出される。
【０００６】
ここで、コットン繊維表面又はコットン繊維のまわりに、石油由来の油剤のような非天然性物質が存在すると、非天然性物質がコットン繊維塊中の水分に染み出すという懸念が生じる。
【０００７】
したがって、コットン繊維としてオーガニックコットン繊維を利用したとしても、非天然性物質が繊維塊に保持された水分中に染み出すような場合には、肌に優しいという安心感を使用者に与えられない虞がある。
【０００８】
よって、使用者に安心感を与えることができる吸収性物品用の不織布が望まれる。
【課題を解決するための手段】
【０００９】
一態様に係る吸収性物品用の不織布は、オーガニックコットン繊維と、熱可塑性の合成繊維と、を含み、前記オーガニックコットン繊維は、前記不織布内で複数の繊維塊を形成しており、前記オーガニックコットン繊維の表面は石油由来の油剤によってコーティングされていない。
【図面の簡単な説明】
【００１０】
【図１】図１は、一実施形態に係る吸収性物品の平面図である。
【図２】図２は、図１とは反対側から見た吸収性物品の平面図である。
【図３】図３は、表面シート又は裏面シートの断面を示す模式図である。
【図４】図４は、吸収性物品の一部分の断面を示す模式図である。
【図５】図５は、一実施形態に係る不織布の製造方法の一プロセスを示す模式図である。
【図６】図６は、図５に続くプロセスを示す模式図である。
【発明を実施するための形態】
【００１１】
本明細書及び添付図面の記載により、少なくとも以下の事項が明らかとなる。
【００１２】
不織布を備えた吸収性物品であって、
前記不織布は、オーガニックコットン繊維と、熱可塑性の合成繊維と、を含み、
前記オーガニックコットン繊維は、前記不織布内で複数の繊維塊を形成しており、
前記オーガニックコットン繊維の表面は石油由来の油剤によってコーティングされていない、吸収性物品。
【００１３】
オーガニックコットン繊維は、無農薬又は低農薬で栽培されるため、地球環境に優しく、また肌に優しいという安心感を使用者に与えることができる。また、オーガニックコットン繊維の表面は石油由来の油剤によってコーティングされていない。したがって、オーガニックコットン繊維からなる繊維塊が水分を保持したとしても、水分中に石油由来の油剤が染み出すという不安感を抑制することができる。よって、使用者に、肌に優しいという安心感を与えることができる。
【００１４】
好ましい一態様によれば、前記合成繊維は、植物由来の油剤によってコーティングされている。
【００１５】
合成繊維の表面が、石油由来の油剤ではなく、植物由来の油剤によってコーティングされている。これにより、目的に応じて合成繊維に親水性又は撥水性を付与することができる。また、オーガニックコットン繊維がそのまわりから水分を吸収したとき、合成繊維の表面にコーティングされた油剤を引き込むことがある。ここで、合成繊維の表面にコーティングされた油剤が植物由来の油剤であるため、オーガニックコットン繊維に保持された水分中には石油由来の油剤ではなく、植物由来の油剤が混入する。よって、使用者に、肌に優しいという安心感を与えることができる。
【００１６】
好ましい一態様によれば、前記繊維塊の表面は植物由来の油剤によってコーティングされている。
【００１７】
オーガニックコットン繊維の繊維塊の表面が、石油由来の油剤ではなく、植物由来の油剤によってコーティングされている。したがって、オーガニックコットン繊維によって保持された水分中に油剤が染み出したとしても、水分中に混入する油剤は植物由来からなるものである。よって、使用者に、肌に優しいという安心感を与えることができる。
【００１８】
好ましい一態様によれば、前記不織布全体の重量に対する前記オーガニックコットン繊維の重量は、２％〜５０％の範囲である。前記オーガニックコットン繊維は、そのまわりから水分を吸収し、吸収した水分を外部へ放出する。このように、オーガニックコットン繊維は、水分の吸収と放出のバランスをとる作用を有する。不織布全体の重量に対するオーガニックコットン繊維の重量が２％〜５０％であるため、不織布全体として水分の吸収と放出のバランスをとることができる。
【００１９】
好ましい一態様によれば、前記繊維塊の周りに、前記繊維塊及び前記合成繊維の密度よりも小さい密度を有する領域が形成されている。オーガニックコットン繊維からなる繊維塊が水分を吸収したとき、繊維塊は膨張する。このとき、繊維塊のまわりには密度の小さい領域が存在するため、繊維塊は、まわりから強く圧迫されることなく、膨張することができる。したがって、繊維塊は、より効果的に水分を吸収することができる。
【００２０】
好ましい一態様によれば、前記オーガニックコットン繊維は、前記合成繊維に熱融着されていない。オーガニックコットン繊維が合成繊維に熱融着されていないので、合成繊維に石油由来の油剤がコーティングされている場合であっても、合成繊維からオーガニックコットン繊維への油剤の移行を抑制することができる。これにより、使用者に、肌に優しいという安心感を与えることができる。
【００２１】
好ましい一態様によれば、前記複数の繊維塊は、前記不織布の厚み方向において、前記不織布の中央部に偏って設けられている。水分を吸収し易いオーガニックコットン繊維からなる繊維塊が、厚み方向における不織布の中央部に設けられているため、不織布の表面をなるべく乾燥した状態に保つことができる。これにより、使用者に肌触りのよい吸収性物品を提供することができる。
【００２２】
好ましい一態様によれば、前後方向と、前記前後方向に直交する幅方向と、表面シートと、裏面シートと、前記表面シートと前記裏面シートとの間の吸収体と、前記裏面シートと前記吸収体との間に設けられ、前記吸収体を覆う液不透過性の防漏シートと、を含み、前記表面シートと前記裏面シートの少なくとも一方は前記不織布により構成されており、前記不織布は、前記防漏シートと重複しない領域を有し、前記不織布の、前記防漏シートと重複しない領域は、少なくとも、前記幅方向における外側で、少なくとも前記吸収性物品の前側から後側にわたって延びている。すなわち、着用者の足回りに相当する領域は、防漏シートを含まず、上記不織布から構成される。不織布中の繊維塊は、水分を吸収し、放出する作用を有する。したがって、吸収性物品の足回りの領域は、着用者の肌側から吸収した水分を外部へ放出する。これにより、吸収性物品の足回りの領域をなるべく乾燥した状態に保つことができる。
【００２３】
好ましい一態様によれば、前記オーガニックコットン繊維は、前記合成繊維の平均繊維長よりも短い平均繊維長を有する。合成繊維１２の平均繊維長を長くすることで、不織布全体の強度を向上させることができ、製造中及び使用中における繊維のケバ立ちを抑制することができる。一方、オーガニックコットン繊維１０の平均繊維長を短くすることで、合成繊維１２同士の熱融着点を減少させ、不織布として適度な柔軟性を実現できる。
【００２４】
以下、図面を参照して、一実施形態に係る吸収性物品の詳細について説明する。本発明の吸収性物品は、例えば使い捨ておむつや生理用ナプキンである。以下の実施形態では、使い捨ておむつを例に挙げて詳細に説明する。
【００２５】
なお、以下の図面の記載において、同一又は類似の部分には、同一又は類似の符号を付している。ただし、図面は模式的なものであり、各寸法の比率等は現実のものとは異なることがあることに留意すべきである。したがって、具体的な寸法等は、以下の説明を参酌して判断すべきである。また、図面相互間においても互いの寸法の関係や比率が異なる部分が含まれ得る。
【００２６】
図１は、一実施形態に係る吸収性物品１の平面図である。図２は、図１とは反対側から見た吸収性物品１の平面図である。吸収性物品１は、長手方向Ｌ及び幅方向Ｗを有する。長手方向Ｌは、着用者の前側（腹側）から後側（背側）に延びる方向、又は着用者の後側から前側に延びる方向である。幅方向Ｗは、長手方向Ｌと直交する方向である。以下、使用時に着用者の肌に面する側を、「肌面側」と呼ぶことがある。また、使用時に着用者の肌とは反対に向けられる側を、「非肌面側」と呼ぶことがある。
【００２７】
吸収性物品１は、表面シート３と、裏面シート４と、吸収体７と、を有する。吸収体７は、表面シート３と裏面シート４の間に設けられている。表面シート３は、液透過性のシートから構成されていてよい。
【００２８】
裏面シート４と吸収体７との間には、液不透過性の防漏シート５が設けられていてよい。防漏シート５は、少なくとも吸収体７を覆っている。裏面シート４は、防漏シート５を覆っており、防漏シート５よりも外側まで延びている。裏面シート４のうち、防漏シート５と重複していない領域は、幅方向Ｗにおける両外側で、長手方向Ｌの前側端部から後側端部まで延びている。なお、図６において、裏面シート４のうち、防漏シート５と重複していない領域が、斜線によって示されている。
【００２９】
表面シート３は、吸収体７を覆う液透過性シート３ａと、幅方向Ｗにおいて液透過性シート３ａの外側部を覆い、液透過性シート３ａよりも外側に延びるサイドシート３ｂと、を有していてよい。幅方向Ｗにおけるサイドシート３ｂの内側縁は、立ち上がり可能に構成されており、漏防ギャザーを構成していてよい。
【００３０】
表面シート３及び裏面シート４は不織布から構成される。図３は、表面シート３又は裏面シート４の断面を示す模式図である。この不織布は、オーガニックコットン繊維１０と、合成繊維１２と、を含む。ここで、「オーガニックコットン」は、農業段階において、国際的な基準（CODEXに準じた各国の基準）に基づき有機性が認証され、それが証明されるコットンを意味する。
【００３１】
合成繊維１２は、熱可塑性樹脂からなる繊維であってよい。熱可塑性樹脂からなる繊維としては、例えば、オレフィン系樹脂、ポリエステル系樹脂及びポリアミド系樹脂並びにこれらの任意の組み合わせが挙げられる。熱可塑性樹脂からなる繊維は、油剤によってコーティングされていてもよい。熱可塑性樹脂からなる繊維は、目的に応じて、親水化油剤によって親水化されていてもよいし、撥水化油剤によって撥水性を持たせてもよい。例えば、表面シート３の液透過性シート３ａとして不織布を使用する場合には、合成繊維１２を親水化油剤によってコーティングすることが好ましい。また、裏面シート４又は表面シート３のサイドシート３ｂとして不織布を使用する場合には、合成繊維１２を撥水化油剤によってコーティングすることが好ましい。さらに、表面シート３のサイドシート３ｂとして不織布を使用する場合には、裏面シート４としての不織布よりも高い撥水性を有する撥水化油剤によって合成繊維１２をコーティングすることがより好ましい。
【００３２】
オーガニックコットン繊維１０は、不織布内で複数の繊維塊１１を形成している。オーガニックコットン繊維１０は、合成繊維１２よりも短い平均繊維長を有していてよい。これにより、オーガニックコットン繊維１０は、不織布内で繊維塊１１を形成し易くなる。
【００３３】
オーガニックコットン繊維１０の繊維塊１１の表面は石油由来の油剤によってコーティングされていない。オーガニックコットン繊維１０は、無農薬又は低農薬で栽培されるため、地球環境に優しく、また肌に優しいという安心感を使用者に与えることができる。また、オーガニックコットン繊維１０の表面は石油由来の油剤によってコーティングされていない。したがって、オーガニックコットン繊維１０からなる繊維塊１１が水分を保持したとしても、水分中に石油由来の油剤が染み出すという不安感を抑制することができる。よって、使用者に、肌に優しいという安心感を与えることができる。
【００３４】
上記態様の代わりに、オーガニックコットン繊維１０の繊維塊１１の表面は植物由来の油剤によってコーティングされていてもよい。例えば、後述するように、繊維塊１１のまわりの合成繊維１２に油剤をコーティングすることによって、繊維塊１１の表面を植物由来の油剤によってコーティングする（覆う）ことができる。
【００３５】
また、オーガニックコットン繊維１０の表面が、植物由来からなる油剤によってコーティングされている場合、オーガニックコットン繊維によって保持された水分中に油剤が染み出したとしても、水分中に混入する油剤は植物由来からなるものである。よって、使用者に、肌に優しいという安心感を与えることができる。
【００３６】
合成繊維１２にコーティングする油剤は、石油由来のものであっても、植物由来のものであってもよい。油剤により、合成繊維１２に親水性又は撥水性を付与することができる。
【００３７】
油剤は、植物由来の油剤であることが好ましい。オーガニックコットン繊維１０がまわりから水分を吸収したとき、合成繊維１２の表面にコーティングされた油剤を引き込むことがある。ここで、合成繊維１２の表面にコーティングされた油剤が植物由来の油剤であるため、オーガニックコットン繊維１０に保持された水分中には石油由来の油剤ではなく、植物由来の油剤が混入する。よって、使用者に、肌に優しいという安心感を与えることができる。
【００３８】
合成繊維１２にコーティングされる植物由来からなる油剤は、例えば、米油、ココナッツ油、椿油、茶葉若しくはユーカリから抽出した成分由来の油剤、米ぬかから抽出した成分由来の油剤、又はこれらの組み合わせであってよい。安心感という観点から、植物由来からなる油剤は、食品として利用可能なものから抽出した成分由来の油剤であることがより好ましい。
【００３９】
また、油剤は、弱酸性であることが好ましい。人肌に近いｐＨの油剤を用いることで、肌に優しい不織布にすることができる。
【００４０】
不織布全体の重量に対するオーガニックコットン繊維１０の重量の比は、２％〜５０％、好ましくは３％〜３５％、より好ましくは３％〜１０％の範囲である。オーガニックコットン繊維は、そのまわりから水分を吸収し、吸収した水分を外部へ放出する。このように、オーガニックコットン繊維１０は、水分の吸収と放出のバランスをとる作用を有する。不織布全体の重量に対するオーガニックコットン繊維１０の重量が上記範囲であるため、不織布全体として水分の吸収と放出のバランスをとることができる。
【００４１】
合成繊維１２の繊度は、特に制限されないが、不織布の強度、柔軟性、肌触り、液透過性などの点から、１．１〜８．８ｄｔｅｘ、好ましくは１．５〜４．６ｄｔｅｘの範囲にあることが好ましい。
【００４２】
また、２．０ｄｔｅｘ以上の繊度を有する繊維に、２．０ｄｔｅｘ未満の繊度を有する繊維を好ましくは１０〜４０％、より好ましくは２０〜３０％含んだ合成繊維を用いてもよい。この場合、平均繊維長を長く保ちつつ、繊維長の短い合成繊維を含めることができる。合成繊維１２が細い番手の繊維を含むことで、オーガニックコットン繊維１０の繊維塊１１が不織布から脱落することをより抑制することができる。
【００４３】
図３に示すように、複数の繊維塊１１は、厚み方向Ｔにおいて吸収性物品１の中央側に偏って設けられていることが好ましい。ここで、厚み方向Ｔにおいて吸収性物品１を表面側の両層Ｔ２，Ｔ３と中央の層Ｔ１とに三等分し、複数の繊維塊１１のうちの６０％以上、好ましくは７０％以上の繊維塊が中央の層Ｔ１に存在する場合に、複数の繊維塊１１が厚み方向Ｔにおいて吸収性物品１の中央に偏って設けられているものとする。
【００４４】
水分を吸収し易いオーガニックコットン繊維１０からなる繊維塊１１が、厚み方向Ｔにおける不織布の中央に設けられているため、不織布の表面をなるべく乾燥した状態に保つことができる。これにより、使用者に肌触りのよい吸収性物品１を提供することができる。
【００４５】
厚み方向における繊維塊１１の偏りを確認するためには、Ｘ線ＣＴを用いることができる。具体的には、測定対象の繊維塊１１の部分を含む不織布について、不織布の一方の面から、他方の面が撮影されるようにＸ線ＣＴ（例えば、株式会社ビームセンス社製FLEX-M863）により撮影する。撮影によって得られた画像を用いて、同一不織布内の１０点の繊維塊１１について確認することで、繊維塊１１の偏りを判断できる。なお、撮影後のサンプル中の繊維塊１１は、後述するカヤステインＱによる染色方法を利用することによって、オーガニックコットン繊維の繊維塊１１であるかどうかを確認することができる。
【００４６】
不織布は、一般的には１０〜６０ｇ／ｃｍ２の範囲の坪量を有することが好ましい。不織布の厚みは好ましくは０．５〜５．０ｍｍ、より好ましくは０．８〜３．５ｍｍである。不織布の厚さは、測定圧３ｇ／ｃｍ２、直径１０ｍｍの測定端子を有する厚み計（株式会社  尾崎製作所社製  Peacockダイヤルシックネスゲージ）を用いて測定することができる。具体的には、対象の不織布の異なる１０点の厚みを測定し、その平均値から「厚さ」を得る。
【００４７】
上記厚みを有する不織布において、合成繊維に対するオーガニックコットン繊維の重量比率を２５％より小さくすることが好ましい。この条件で、厚み方向における不織布の中央に繊維塊１１を偏って設けることで、製造工程中及び製品使用中におけるオーガニックコットン繊維の脱落をより抑制することが可能となる。
【００４８】
合成繊維に対するオーガニックコットン繊維の重量比率は、以下の方法により算出することができる。まず、不織布から単位面積（例えば、５ｃｍ×５ｃｍ）の試験片を取り出す。この試験片からオーガニックコットン繊維を取り出し、取り出したオーガニックコットン繊維の重量を測定する。これにより、合成繊維に対するオーガニックコットン繊維の重量比率を算出することができる。
【００４９】
また、試験片からオーガニックコットン繊維を取り出す際に、合成繊維とオーガニックコットン繊維との違いを判別する必要がある。不織布中の繊維が、オーガニックコットン繊維からなるか合成繊維からなるかということは以下の方法により確認することができる。まず、試験片と同量のカヤステインＱ（日本化薬株式会社製）を秤量し、カヤステインＱの１００倍の重量のイオン交換水（６０〜７０度）で溶解する。この溶液を加熱し、溶液が沸騰する直前に、中性洗剤で洗浄した試験片を溶液内に投入する。その後、溶液を５分間煮沸した後、試験片を速やかに水洗・乾燥した。この時点で、繊維塊は、繊維の種別に応じた色に染色される。その後、カヤステインＱの各種繊維への色相を元に繊維塊の鑑別を行うことができる。
【００５０】
不織布に含まれるオーガニックコットン繊維１０は、合成繊維１２の平均繊維長よりも短い平均繊維長を有し、及び／又は合成繊維１２の繊度よりも細い繊度を有することが好ましい。合成繊維１２の平均繊維長を長くし、及び／又は合成繊維１２の繊度を太くすることで、不織布全体の強度を向上させることができ、製造中及び使用中における繊維のケバ立ちを抑制することができる。一方、オーガニックコットン繊維１０の平均繊維長を短くし、及び／又はオーガニックコットン繊維１０の繊度を細くすることで、合成繊維１２同士の熱融着点を減少させ、不織布として適度な柔軟性を実現できる。
【００５１】
「平均繊維長」は、ＪＩＳ  Ｌ  １０１５：２０１０の附属書Ａの「Ａ７．１  繊維長の測定」の「Ａ７．１．１  Ａ法（標準法）目盛りが付いたガラス板上で個々の繊維の長さを測定する方法」に従って測定される平均繊維長とする。なお、上記方法は、１９８１年に発行されたＩＳＯ  ６９８９に相当する試験方法にあたる。
【００５２】
図３では、表面シート３又は裏面シート４を構成する単層の不織布の断面が示されている。この代わりに、表面シート３又は裏面シート４は、複数の不織布が重ね合わせられた複層構造を有していてもよい。
【００５３】
図４は、吸収性物品の一部分（例えば図１のＦ３−Ｆ３線）の断面を示している。この領域では、表面シート３を構成する不織布と裏面シート４を構成する不織布が互いに重なっている。より具体的には、図１のＦ３−Ｆ３線の位置では、サイドシート３ｂと裏面シート４とが互いに重なり合っている。
【００５４】
このような場合、オーガニックコットン繊維１０の繊維塊１１は、吸収性物品１の厚み方向Ｔにおける中央に偏って配置されていればよい。具体的には、繊維塊１１が表面シート３と裏面シート４の各々のシートの表面に偏って配置されていたとしても、表面シート３と裏面シート４全体として吸収性物品１の厚み方向Ｔにおける中央に偏って配置されていればよい。これにより、吸収性物品の表面をなるべく乾燥した状態に保つことができ、使用者に肌触りのよい吸収性物品１を提供することができる。
【００５５】
図３及び図４に示すように、オーガニックコットン繊維１０からなる繊維塊１１の周りに、繊維塊１１及び合成繊維１２の密度よりも小さい密度を有する領域１５が形成されていることが好ましい。オーガニックコットン繊維１０からなる繊維塊１１が水分を吸収したとき、繊維塊１１は膨張する。このとき、繊維塊１１のまわりには密度の小さい領域が存在するため、繊維塊１１は、まわりから強く圧迫されることなく、膨張することができる。したがって、繊維塊１１は、より効果的に水分を吸収することができる。これにより、オーガニックコットン繊維１０による保湿効果を十分に発揮することができる。
【００５６】
好ましくは、オーガニックコットン繊維１０は、合成繊維１２に熱融着されていない。オーガニックコットン繊維１０が合成繊維１２に熱融着されていないので、合成繊維１２からオーガニックコットン繊維１０への油剤の移行を抑制することができる。これにより、使用者に、肌に優しいという安心感を与えることができる。
【００５７】
オーガニックコットン繊維１０は、吸収性物品１を構成する不織布のうち、少なくとも、防漏シート５と重複しない領域の不織布に含まれていることが好ましい。具体的には、前述したオーガニックコットン繊維１０を含む不織布から構成される表面シート３及び／又は裏面シート４の、防漏シート５と重複しない領域は、少なくとも、幅方向Ｗにおける外側で、少なくとも吸収性物品１の前側から後側にわたって延びている。すなわち、着用者の脚回りに相当する領域は、防漏シート５を有しておらず、オーガニックコットン繊維１０を含む不織布のみから構成される。不織布中の繊維塊１１は、水分を吸収し、放出する作用を有する。したがって、吸収性物品１の脚回りの領域は、着用者の肌側から吸収した水分を外部へ放出する。これにより、吸収性物品１の脚回りの領域をなるべく乾燥した状態に保つことができる。
【００５８】
また、表面シート３を構成する液透過性シート３ａは、前述したようなオーガニックコットン繊維１０を含んだ不織布から構成されることが好ましい。この場合、不織布を構成する合成繊維１２は、親水化油剤によってコーティングされることが好ましい。液透過性シート３ａは、着用者の股下に相当する位置に配置され、着用者の肌に接する面積が大きいシートである。したがって、液透過性シート３ａにオーガニックコットン繊維１０を含んだ不織布を使用することで、使用者に肌に優しいという安心感を与えることができる。
【００５９】
また、裏面シート３ｂは外側から使用者が触れやすい箇所であるため、裏面シート３ｂにオーガニックコットン繊維１０を含んだ不織布を使用したときにも、使用者に肌に優しいという安心感を与えることができる。
【００６０】
図５は、オーガニックコットン繊維１０からなる繊維塊１１を含む不織布の製造方法の一例を示す模式図である。図６は、図１に続くプロセスを示す模式図である。
【００６１】
まず、オーガニックコットン繊維１０の原綿を準備する。次に、オーガニックコットン繊維１０の原綿をウェブ状に形成する（ステップＳ１）。例えば、オーガニックコットン繊維１０の原綿は、カーディング装置２０によってウェブ状に形成することができる。ウェブ状のオーガニックコットン繊維１０は、搬送ベルト上を搬送される。
【００６２】
次に、後述するステップＳ３の前に、オーガニックコットン繊維１０のウェブを湿らせることが好ましい（ステップＳ２）。ステップＳ２は任意に実施されればよい。オーガニックコットン繊維１０の加湿は、例えば水滴を噴射する加湿装置３０によって行うことができる。オーガニックコットン繊維１０のウェブを湿らせてからステップＳ３にて高圧の水流を噴射することによって、より繊維密度の均一なシートにすることができる。
【００６３】
次に、オーガニックコットン繊維１０のウェブをメッシュ５０上に置き、オーガニックコットン繊維１０のウェブに水流を噴射しシートにする（ステップＳ３）。オーガニックコットン繊維１０のウェブに噴射する水流は、噴射装置４０によって、小ノズル径のノズルから高水圧で噴射される。
【００６４】
これにより、繊維長の小さいオーガニックコットン繊維１０がメッシュ５０の開口を通って除去される。また、水流の噴射により、微細な異物もメッシュ５０の開口を通って除去される。したがって、本ステップＳ３以降のステップ（特に混合繊維から不織布を形成するステップ）において、繊維長の小さいオーガニックコットン繊維１０の脱落を抑制することができる。その結果、製造工程中に配備された様々な設備に微粉が付着することを抑制することができる。
【００６５】
さらに、本ステップＳ３において、オーガニックコットン繊維１０のウェブに水流を噴射することによって、オーガニックコットン繊維１０が硬い異物から離れるように異動するため、オーガニックコットン繊維１０の表面に異物が表れ易くなる。したがって、オーガニックコットン繊維１０のシートの表面に異物を目立たせることができる。これにより、異物をより確実に除去することができるようになる。
【００６６】
メッシュの開口率は好ましくは５〜４０％、より好ましくは５〜２０％の範囲である。これにより、製造工程中に微粉として脱落し易い繊維長の短いオーガニックコットン繊維を効果的に除去することができる。また、メッシュの開口径は、好ましくは０．２ｍｍ〜０．６ｍｍ、より好ましくは０．２５ｍｍ〜０．４５ｍｍである。
【００６７】
図１では、オーガニックコットン繊維１０のシートの片面からオーガニックコットン繊維１０のウェブに水流を噴射している。オーガニックコットン繊維１０のウェブに噴射された水流は、異物のまわりの繊維を押しのけることで、異物をシート上に露にすることができる。これにより、より効果的にシートの表面に異物を露にさせることができる。なお、オーガニックコットン繊維１０のシートへ噴射する水流の圧力は、異物をシートの表面に露出させ易くするよう適宜調整することが好ましい。
【００６８】
次に、オーガニックコットン繊維１０のシートを乾燥させる（ステップＳ４）。オーガニックコットン繊維１０のシートの乾燥は、乾燥機６０を用いて実施される。
【００６９】
次に、オーガニックコットン繊維１０のシートの表面に表れた異物を除去する（ステップＳ５）。具体的な一例として、まずオーガニックコットン繊維１０のウェブに水流を噴射した後であって後述するオーガニックコットン繊維のシートを開繊する前に、オーガニックコットン繊維１０のシートの表面に露出した異物を除去する。異物の位置は、カメラ７０によって自動的に特定してもよい。ステップＳ３において、異物がオーガニックコットン繊維１０のシートの表面に表れているので、より確実に異物を除去することができる。
【００７０】
異物が取り除かれたオーガニックコットン繊維１０のシートＷは、一端、ロールＲに巻き取られてもよい。
【００７１】
次に、オーガニックコットン繊維のシートを開繊し、綿状のオーガニックコットン繊維を形成する。上記工程Ｓ１〜Ｓ５により、繊維長の小さいオーガニックコットン繊維は大幅に除去されていることに留意すべきである。特に、ステップＳ３において水流の圧力やメッシュの階効率を調整することにより、０．３ｍｍ未満の繊維長を有するオーガニックコットン繊維１０の数を、０．３ｍｍ以上の繊維長を有するオーガニックコットン繊維１０の数の１％以下にすることが好ましい。これにより、不織布の製造工程中に、オーガニックコットン繊維の脱落を抑制することができる。また、オーガニックコットン繊維中の特に微小な繊維、すなわち不織布の繊維間の空隙から脱落しやすい繊維を少なくすることができ、製造工程中における微粉の発生を抑制することができる。さらに、オーガニックコットン繊維を吸収性物品に用いた場合において、脱落した微小な繊維によるシート間接合強度の低下を抑制でき、これにより吸収性物品の成型性と使用中の強度を確保することができる。
【００７２】
次に、合成繊維１２と綿状のオーガニックコットン繊維１０との混合繊維から不織布を形成する。合成繊維１２は、熱可塑性樹脂からなる繊維であってよい。熱可塑性樹脂からなる繊維としては、例えば、オレフィン系樹脂、ポリエステル系樹脂及びポリアミド系樹脂並びにこれらの任意の組み合わせが挙げられる。熱可塑性樹脂からなる繊維は、上述した油剤によってコーティングされていてもよい。油剤によるコーティングのタイミングは、合成繊維１２をオーガニックコットン繊維１０と混合する前であることが好ましい。
【００７３】
混合繊維から不織布を形成する方法の一例について、図２を参照して説明する。まず、第１段のカーディング装置１０２により合成繊維１２を供給する。また、第２段のカーディング装置１０４で、上記工程Ｓ１〜Ｓ５を経たオーガニックコットン繊維１０を供給する。オーガニックコットン繊維１０は剛性が低く柔らかい材質であるために、カーディング装置１０４のピンによって塊状の繊維塊１１にすることができる。さらに、第３段のカーディング装置１０６により合成繊維１２を供給する。これにより、オーガニックコットン繊維からなる繊維塊１１が厚み方向の中央に偏って配置された混合繊維が形成される。これにより、混合繊維から繊維塊１１が脱落することを抑制することができる。
【００７４】
上記の混合繊維を、例えば、スルーエアー方式の加熱室１１０に送り、合成繊維１２を熱融着することで、不織布１３が製造される。なお、オーガニックコットン繊維１０は熱融着されず、繊維同士の絡み合いによって不織布１３内に留まる。
【００７５】
混合繊維全体、すなわち不織布全体の重量に対するオーガニックコットン繊維１０の重量の比は、２％〜５０％、好ましくは３〜３５％、より好ましくは３〜１０％である。オーガニックコットン繊維の量が多いと、繊維塊１１が多くの水分を吸収してしまい、吸収性物品を着用した着用者に不快感を与えてしまうからである。
【００７６】
合成繊維１２の繊度は、特に制限されないが、不織布の強度、柔軟性、肌触り、液透過性などの点から、１．１〜８．８ｄｔｅｘ、好ましくは１．５〜４．６ｄｔｅｘの範囲にあることが好ましい。
【００７７】
また、２．０ｄｔｅｘ以上の繊度を有する繊維に、２．０ｄｔｅｘ未満の繊度を有する繊維を好ましくは１０〜４０％、より好ましくは２０〜３０％含んだ合成繊維を用いてもよい。この場合、平均繊維長を長く保ちつつ、繊維長の短い合成繊維を含めることができる。合成繊維１２が細い番手の繊維を含むことで、オーガニックコットン繊維の繊維塊が不織布から脱落することをより抑制することができる。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７９】
例えば、上記実施形態では、スルーエアー方式の加熱室を用いて不織布を製造する方法を示した。これに代えて、混合繊維から不織布を製造するために他の公知の任意の方法を採用することができる。
【図１】
2018192323.tif 000003
【図２】
2018192323.tif 000004
【図３】
2018192323.tif 000005
【図４】
2018192323.tif 000006
【図５】
2018192323.tif 000007
【図６】
2018192323.tif 000008